상기 그 후 의 제작 공정 에 있 어서 의 열처리 는 , 접합 계면 의 강도 를 향상 시키 기 위한 열처리 나 , 표면 의 평탄 도 를 향상 시키 기 위한 열처리 등 이 다 . 예 를 들 면 , 접합 계면 의 강도 를 향상 시키 기 위한 열처리 에서 는 , 1100 ℃ 이상 의 온도 로 1 시간 이상 유지 된다 . 또한 , 표면 의 평탄 도 를 향상 시키 기 위한 열처리 로서 는 , 아르곤 이나 수소 가스 등 에 의한 1100 ℃ 이상 의 열처리 가 있 다 ( 일본 공개 특허 공보 2005 - 197524 호 ( 특허 문헌 2 ) 참조 ) .